質量で、C:0.001~0.3、Si:0.01~1.0、Mn:0.01~2.0、P:0.005~0.05、S:0.0001~0.02、Cr:13.0超~22.0、N:0.001~0.1、Al:0.0001~1.0、Sn:0.05~1.0、残部Fe及び不可避的不純物からなるフェライト系ステンレス鋼板において、下記式2で定義するγpが、下記式1を満たすことを特徴とする熱間加工性と耐銹性に優れたフェライト系ステンレス鋼板。5≦γp≦551γp=420C470N23Ni7Mn9Cu-11.5Cr-11.5Si-52Al-57.5Sn1892ここで、C、N、Ni、Mn、Cu、Cr、Si、Al、及び、Snは、各元素の含有量。前記式1に替え、下記式1’を満たすことを特徴とする請求項1に記載の熱間加工性と耐銹性に優れたフェライト系ステンレス鋼板。10≦γp≦401’前記フェライト系ステンレス鋼板が、さらに、質量で、Mg:0.005以下、B:0.005以下、Ca:0.005以下、La:0.1以下、Y:0.1以下、Hf:0.1以下、REM:0.1以下の1種又は2種以上含有していることを特徴とする請求項1又は2に記載の熱間加工性と耐銹性に優れたフェライト系ステンレス鋼板。前記フェライト系ステンレス鋼板が、さらに、質量で、Nb:0.3以下、Ti:0.3以下、Ni:1.0以下、Cu:1.0以下、Mo:1.0以下、V:1.0以下、Zr:0.5以下、Co:0.5以下の1種又は2種以上を含有することを特徴とする請求項1~3のいずれか1項に記載の熱間加工性と耐銹性に優れたフェライト系ステンレス鋼板。請求項1~4のいずれか1項に記載の成分組成を有するステンレス鋼スラブを1100~1300°Cに加熱して熱間圧延に供し、熱間圧延終了後の鋼板を700~1000°Cで巻き取ることを特徴とする熱間加工性と耐銹性に優れたフェライト系ステンレス鋼板の製造方法。前記熱間圧延終了後の鋼板に、焼鈍を施さないか、又は、700~1000°Cで連続焼鈍又は箱焼鈍を施すことを特徴とする請求項5に記載の熱間加工性と耐銹性に優れたフェライト系ステンレス鋼板の製造方法。これまで、中Crフェライト系ステンレス鋼において、レアメタルに頼らずに、SnやMgの微量添加で耐食性を改善することが検討されているが、検討対象は、その添加量が0.05未満のフェライト系ステンレス鋼に限られていた。それ故、中Crフェライト系ステンレス鋼は、一般耐久消費材に適用し得る耐食性を備えるまでに至っていない。Snの添加効果は、Hv300以上のマルテンサイト系ステンレス鋼や、CやNを低減した高純度フェライト系ステンレス鋼で発現するが、用途の拡大を図るのに充分な耐食性は得られていない。そこで、本発明は、レアメタルに頼ることなく、リサイクルした鉄源から有効利用が期待できるSnに着眼し、中Crフェライト系ステンレス鋼及びSUS430の耐食性を改善して、一般耐久消費材への適用が可能な省合金型のフェライト系ステンレス鋼板を提供することを目的とする。本発明者らは、Snを添加して、中Crフェライト系ステンレス鋼の耐食性を改善するにあたり、熱間加工性の改善が製造上の課題となることを見いだした。非特許文献2には、Snはステンレス鋼の熱間加工性に有害であり、オーステナイト系ステンレス鋼においてはSn<0.01と低く抑えることが開示されているが、Snを添加したフェライト系ステンレス鋼ついては具体的な開示がなく、これまで課題として認識されていない。本発明者らは、前記課題を解決するため、中Crフェライト系ステンレス鋼において、Sn添加で製造上の課題となる熱間加工性と、製品の耐銹性に着眼して鋭意研究を行い、下記a~dの知見を得るに至った。aSnは、高純度フェライト系ステンレス鋼の耐銹性の向上に有効な元素であるが、高純度フェライト系ステンレス鋼に限らず、低Crフェライト系ステンレス鋼及び中Crフェライト系ステンレス鋼においても、微量のSn添加で耐銹性が向上し、かつ、下記式で定義するγpを5≦γp≦55に調整すると、良好な熱間加工性を得ることができる。なお、下記式については後述する。γp=420C470N23Ni7Mn9Cu-11.5Cr-11.5Si-52Al-57.5Sn189γpは、非特許文献1に開示されている、1100°C加熱時に生成するオーステナイト量の最大値を表す指標である。b熱間加工性は、CやNを低下して高温での変形抵抗を下げるか、又は、Mg、B、Caなどのを微量添加して粒界強度を高めることで改善できる。cまた、熱間加工性は、スラブ加熱温度と熱延終了温度を高くして高温での変形抵抗を小さくすることで改善できる。d耐銹性は、Nb、Tiの安定化元素を添加するか、又は、リサクルした鉄源からNi、Cu、Mo、Vなどが混入することで改善できる。本発明は、上記a~dの知見に基づいてなされたもので、その要旨は、以下の通りである。1質量で、C:0.001~0.3、Si:0.01~1.0、Mn:0.01~2.0、P:0.005~0.05、S:0.0001~0.02、Cr:13.0超~22.0、N:0.001~0.1、Al:0.0001~1.0、Sn:0.05~1.0、残部Fe及び不可避的不純物からなるフェライト系ステンレス鋼板において、下記式2で定義するγpが、下記式1を満たすことを特徴とする熱間加工性と耐銹性に優れたフェライト系ステンレス鋼板。5≦γp≦551γp=420C470N23Ni7Mn9Cu-11.5Cr-11.5Si-52Al-57.5Sn1892ここで、C、N、Ni、Mn、Cu、Cr、Si、Al、及び、Snは、各元素の含有量。2前記式1に替え、下記式1’を満たすことを特徴とする前記1に記載の熱間加工性と耐銹性に優れたフェライト系ステンレス鋼板。10≦γp≦401’3前記フェライト系ステンレス鋼板が、さらに、質量で、Mg:0.005以下、B:0.005以下、Ca:0.005以下、La:0.1以下、Y:0.1以下、Hf:0.1以下、REM:0.1以下の1種又は2種以上含有していることを特徴とする前記1又は2に記載の熱間加工性と耐銹性に優れたフェライト系ステンレス鋼板。4前記フェライト系ステンレス鋼板が、さらに、質量で、Nb:0.3以下、Ti:0.3以下、Ni:1.0以下、Cu:1.0以下、Mo:1.0以下、V:1.0以下、Zr:0.5以下、Co:0.5以下の1種又は2種以上を含有することを特徴とする前記1~3のいずれかに記載の熱間加工性と耐銹性に優れたフェライト系ステンレス鋼板。5前記1~4のいずれかに記載の成分組成を有するステンレス鋼スラブを1100~1300°Cに加熱して熱間圧延に供し、熱間圧延終了後の鋼板を700~1000°Cで巻き取ることを特徴とする熱間加工性と耐銹性に優れたフェライト系ステンレス鋼板の製造方法。6前記熱間圧延終了後の鋼板に、焼鈍を施さないか、又は、700~1000°Cで連続焼鈍又は箱焼鈍を施すことを特徴とする前記5に記載の熱間加工性と耐銹性に優れたフェライト系ステンレス鋼板の製造方法。本発明によれば、レアメタルに頼らずに、リサイクルした鉄源中のSnを有効に利用して、中Crフェライト系ステンレス鋼及びSUS430の耐食性を改善して、一般耐久消費材への適用が可能な省合金型のフェライト系ステンレス鋼板を提供することができる。以下、本発明について説明する。本発明の熱間加工性と耐銹性に優れたフェライト系ステンレス鋼板以下本発明鋼板ということがある。は、質量で、C:0.001~0.3、Si:0.01~1.0、Mn:0.01~2.0、P:0.005~0.05、S:0.0001~0.02、Cr:13.0超~22.0、N:0.001~0.1、Al:0.0001~1.0、Sn:0.05~1.0、残部Fe及び不可避的不純物からなるフェライト系ステンレス鋼板において、下記式2で定義するγpが、下記式1を満たすことを特徴とする。5≦γp≦551γp=420C470N23Ni7Mn9Cu-11.5Cr-11.5Si-52Al-57.5Sn1892ここで、C、N、Ni、Mn、Cu、Cr、Si、Al、及び、Snは、各元素の含有量である。I本発明鋼板の成分組成を限定する理由を、まず説明する。以下、は質量を意味する。Cは、熱間加工性と耐銹性を劣化させる元素である。熱間加工性と耐銹性の劣化を抑制するため、上限を0.3とする。過度の低減は精錬コストの増加に繋がるため、下限を0.001とする。好ましくは、製造性や耐銹性を考慮して0.01~0.1とする。より好ましくは0.02~0.07である。Siは、脱酸元素として有効であり、かつ、耐銹性を高める元素である。添加効果を得るため、0.01以上添加する。過度な添加は靭性や加工性の低下を招くので、上限を1.0とする。好ましくは効果と製造性を考慮して0.1~0.6とする。より好ましくは0.15~0.5である。Mnは、硫化物を形成して、耐銹性を阻害する元素である。耐銹性の低下を抑制するため、上限を2.0とする。過度の低減は精錬コストの増加に繋がるため、下限を0.01とする。好ましくは、耐銹性と製造性を考慮して0.05~0.6とする。より好ましくは0.15~0.5である。Pは、製造性や溶接性を阻害する元素である。製造性や溶接性の低下を抑制するため、上限を0.05とする。過度の低減は精錬コストの増加に繋がるため、下限を0.005とする。好ましくは、製造コストを考慮して0.01~0.04とする。より好ましくは0.01~0.03である。Sは、熱間加工性や耐銹性を劣化させる元素である。熱間加工性や耐銹性の劣化を抑制するため、上限を0.02とする。過度の低減は精錬コストの増加に繋がるので、下限を0.0001とする。好ましくは、耐銹性や製造コストを考慮して0.0002~0.01とする。より好ましくは0.0005~0.005である。Crは、Snを添加した本発明鋼板の耐銹性を高めるのに必須の元素である。耐銹性向上効果を得るため、13.0超を添加する。上限は、製造性の観点から22.0とする。SUS430と比較した経済性から、好ましくは13.0超~18.0とする。性能と合金コストを考慮して、14.0~16.0がより好ましい。Nは、Cと同様に耐銹性を劣化させる元素である。耐銹性の劣化を抑制するため、上限を0.1とする。過度の低減は精錬コストの増加に繋がるので、下限を0.001とする。好ましくは、耐銹性や製造コストを考慮して0.01~0.05とする。より好ましくは0.01~0.03である。Alは、Siと同様に脱酸に有効で、かつ、耐銹性を高める元素である。添加効果を得るため、0.0001以上を添加する。過度な添加は靭性や溶接性の低下を招くので、上限を1.0とする。好ましくは、添加効果と製造性を考慮して0.001~0.5とする。より好ましくは0.005~0.1である。Snは、Cr、Ni、Mo等のレアメタルに頼ることなく、目標とする耐銹性を確保するのに必須の元素である。また、Snは、フェラト形成元素として作用し、γpを小さくするとともに、接種効果により、凝固組織を微細化する元素である。そのため、従来、γpが小さい時に発生する鋼塊の置き割れは、Sn添加による凝固組織の微細化で改善できる。本発明鋼板においては、目標とする耐銹性を得るため、0.05以上を添加する。上限は、製造性の観点から1.0とする。SUS430と比較した経済性から、好ましくは0.10超~0.6である。性能と合金コストを考慮すると、0.10超~0.3がより好ましい。Mg、B、Caは、鋼の清浄度又は粒界強度を高め、Sn添加鋼の熱間加工性を改善するのに有効な元素である。必要に応じて、いずれも0.0001以上添加するが、0.005を超えると、製造性が低下するので、いずれも、上限を0.005とする。好ましくは、効果と製造性を考慮して0.0003~0.003とする。La、Y、Hf、REMは、熱間加工性や鋼の清浄度を高め、耐銹性や熱間加工性を著しく向上させる元素である。必要に応じて、いずれも0.001以上添加するが、過度の添加は、合金コストの上昇と製造性の低下に繋がるので、いずれも、上限を0.1とする。好ましくは、添加効果、経済性、及び、製造性を考慮して、1種又は2種以上の合計で0.001~0.05とする。NbとTiは、C、Nを固定する安定化作用により、耐銹性を向上させる元素である。必要に応じて、いずれも0.01以上添加するが、過度な添加は、合金コストの上昇や再結晶温度上昇に伴う製造性の低下に繋がるので、いずれも、上限を0.3とする。好ましくは、添加効果、合金コスト、及び、製造性を考慮して、Nb、Tiの1種又は2種の合計で0.02~0.2とする。Ni、Cu、Mo、V、Zr、Coは、Snとの相乗効果で耐銹性を高める元素である。必要に応じて添加するが、Ni、Cu、Moは、いずれも0.1以上を添加し、V、Zr、Coは、いずれも0.01以上を添加する。過度な添加は、合金コストの上昇や製造性の低下に繋がるので、Ni、Cu、Mo、Vは、上限を1.0とし、Zr、Coは、上限を0.5とする。II次に、式2で定義するγpと、Sn添加鋼の熱間加工性を確保するため、γpの範囲を限定する式1について説明する。γpは、1100°Cに加熱した時に生成するオーステナイト量の最大値を示す指標である。本発明者らは、Snの添加効果を実験的に求め、非特許文献1に記載されているγ相の最大相分率を推定する経験式に、Snの項-57.5Snを新たに加え、下記式を得た。γp=420C470N23Ni7Mn9Cu-11.5Cr-11.5Si-52Al-57.5Sn189ここで、C、N、Ni、Mn、Cu、Cr、Si、Al、及び、Snは、各元素の含有量である。本発明者らが実施した実験とその結果、及び、推察される作用機構について説明する。0.2のSnを含有する13~16Cr鋼を、50kg、真空中で溶解し、鋳造した鋼塊から42mm厚のブロック試験片を作製し、1カ月間放置した後、熱間圧延実験を行った。熱間圧延実験においては、ブロック試験片を1120°Cに加熱し、総圧下率888パス、仕上げ温度700~900°Cで、5mm厚の熱延板を製造し、熱延板の両サイドで耳割れ発生の有無を調査し、熱間加工性の良否を判定した。耳割れは、γpの上昇に伴い発生し、13Crを境に、13以下では、上限値が上昇した。熱間加工割れは、フェライト相と高温で生成するオーステナイト相との相境界で発生する頻度が高い。このことは、Snの溶解度が小さいオーステナイト相が生成することで、Snが、フェライト相側へ吐き出される過程で、オーステナイト/フェライトの結晶粒界に偏析し、粒界強度が低下しと推定される。Cr量が13以下の場合、高温での変形抵抗が小さいので、γpの上限値が上昇したと考えられる。他方、γpが小さくなると、鋼塊の置き割れが助長される。Snは、フェライト形成元素であるとともに、接種効果により、凝固組織を微細化する元素である。そのため、従来、γpが小さい時に発生する鋼塊の置き割れは、Sn添加による凝固組織の微細化で改善できる。また、Snのフェライト形成元素としての寄与は、Crとの比較で、微量添加にも拘らず大きい。本発明者らは、実験で行った組織観察から、1100°Cでのフェライト形成能は、Crの5倍と決定し、係数を-57.5=-11.5×5と決定した。さらに、0.2Sn添加鋼で冷延焼鈍板を作製し、SUS410L12CrとSUS43017Crを比較材とし、JISZ2371に準拠して、35°C、5NaCl水溶液による塩水噴霧試験を行い、耐銹性を評価した。評価面は、湿式ペーパー600で研磨して仕上げ、噴霧時間は48時間とした。SUS410Lは、評価面で発銹し、Sn添加の13~16Cr鋼は、SUS430と同様に発銹しなかった。その結果、Sn添加による耐銹性の向上効果を確認することができた。本発明鋼板では、所要の熱間加工性を確保するため、上記式2で定義するγpを、下記式1で限定する。5≦γp≦551上記1式で示すように、目標とする熱間加工性は、Crが13.0超の場合、γp55以下で確保できる。なお、目標とする熱間加工性は、前述した熱間圧延実験で耳割れが発生しないことを意味する。熱間加工性は、γpの低下に伴い向上する。しかし、γpが過度に小さくなると、置き割れ感受性が高くなり、置き割れに起因する熱間加工割れが誘発される。それ故、γpの下限は、Cr:13.0超で、5とする。効果と製造性を考慮すると、好ましい範囲は、Cr:13.0超の場合、10≦γp≦40である。III本発明鋼板の製造方法における条件を限定する理由について説明する。熱間圧延に供するステンレス鋼スラブの加熱温度は、熱間加工割れを誘発するオーステナイト相の生成を抑制し、熱間圧延時の変形抵抗を小さくするため、1100°C以上とする。加熱温度を過度に高くすると、結晶粒の粗大化により表面性状が劣化するし、また、加熱時のスラブ形状が悪化する恐れがあるので、上限は1300°Cとする。熱間加工性と製造性の観点から、好ましくは1150~1250°Cである。熱間圧延後の鋼板を巻き取る温度は、熱間加工性の観点から、加熱温度を高くするために700°C以上とする。700°C未満の場合、巻取り時の表面割れやコイルの形状不良を誘発する恐れがある。過度に巻取り温度を高くすると、内部酸化物の生成や粒界酸化を助長して、表面性状が劣化するので、上限は1000°Cとする。熱間加工性と製造性の観点から、好ましくは700~900°Cである。熱間圧延後、熱延板焼鈍を実施するか、又は、省略して、1回の冷間圧延又は中間焼鈍を挟む2回以上の冷間圧延を実施する。熱延鋼板の焼鈍は、再結晶を促進する700°C以上で、連続焼鈍又はバッチ式の箱焼鈍で行う。過度に焼鈍温度を高くすると、表面性状と酸洗脱スケール性の低下を招くので、上限は1000°Cとする。表面性状の観点から、好ましくは700~900°Cである。冷間圧延後の仕上げ焼鈍は、酸化性雰囲気中又は還元性雰囲気中で行う。焼鈍温度は、再結晶、表面性状、脱スケール性を考慮すると、700~900°Cが好ましい。酸洗方法は特に限定するものではなく、工業的に常用されている方法でよい。例えば、アルカリソルトバス浸漬電解酸洗硝弗酸浸漬を行ってもよいし、電解酸洗は、中性塩電解や硝酸電解等を行う。次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。実施例1表1に示す成分組成を有するフェライト系ステンレス鋼を、150kg、真空中で溶製し、鋳塊を1000~1300°Cに加熱して熱間圧延に供し、500~700°Cで巻き取り、板厚3.0~6.0mmの熱延鋼板を製造した。熱延鋼板に、箱焼鈍又は連続焼鈍を模擬して焼鈍を施し、又は、焼鈍を省略して、1回又は中間焼鈍を挟む2回の冷間圧延を施し、板厚0.4~0.8mmの冷延鋼板を製造した。冷延鋼板には、再結晶が完了する温度780~900°Cで、仕上げ焼鈍を施した。仕上げ焼鈍は、酸化性雰囲気焼鈍又は光輝焼鈍を行った。比較鋼は、SUS43017Cr、SUS430LX17Crを使用した。熱間加工性は、熱延板の耳割れ発生の有無を調査して評価した。耳割れが全く発生しないものを○、端面から鋼板表面に及ぶ耳割れが発生したものを×、耳割れが鋼板表面に及ばないものを△とした。耳割れ評価指標が○と△のものを発明例とした。耐銹性は、JISZ2371に準拠する塩水噴霧試験と、さらに、80°C、0.5Nacl水溶液中に168時間浸漬する浸漬試験を行って評価した。比較鋼の浸漬試験による発銹程度は、SUS430で全面発銹、SUS430LXで発銹なしとなった。そこで、評価指標は、SUS430と同等の発銹を○、SUS430LXと同等の発銹なしを◎とした。なお、SUS410L相当の発銹と穴あきを示したものは×とした。表2に、製造条件と試験結果をまとめて示す。表2において、試験番号1~3、7~26は、本発明で規定する成分組成及びγpと、製造条件を満足するフェライト系ステンレス鋼に係る試験例である。これらの鋼板においては、本発明で目標とする熱間加工性と、SUS430と同等又はSUS430LXと遜色ない耐銹性が得られている。なお、SUS430LXと遜色ない耐銹性を示した鋼板は、Crを14.5以上含有している。試験番号4~6は、本発明で規定する成分組成及びγpを有するが、製造条件が本発明で規定する製造条件から外れるフェライト系ステンレス鋼に係る試験例である。これら鋼板においては、耳割れを抑止できなかったが、目標とする熱間加工性は得られている。試験番号27~31は、成分組成及びγpが、本発明で規定する成分組成及びγpから外れるフェライト系ステンレス鋼に係る試験例である。これらの鋼板においては、目標とする熱間加工性と耐銹性の両方又は片方が得られていない。試験番号32~34は、本発明で規定する成分組成を有するが、γpが、本発明で規定するγpから外れるフェライト系ステンレス鋼に係る試験例である。これらの鋼板においては、目標とする耐銹性が得られているが、目標とする熱間加工性が得られていない。試験番号32のフェライト系ステンレス鋼においては、γpが小さいため、置き割れに起因する割れが熱間加工により顕在化している。ここで、図1に、γpと熱間加工性の関係を示す。図1から、Sn添加鋼において良好な熱間加工性を得るためには、γpを本発明で規定する5~55の範囲に調整する必要があることが解る。